(57)【特許請求の範囲】
【請求項１】
（メタ）アクリレートモノマー成分；
光開始剤成分；および
（ａ）（ｉ）１２０，０００Ｍｗ未満の分子量を有するポリビニルブチラール成分または（ａ）（ｉｉ）アクリロニトリル−ブタジエン−スチレンコポリマーと、（ｂ）１００から３００ｎｍの範囲内の平均径を有するコアシェルゴムとを含む、ゴム成分
を含む、光硬化性プライマー組成物。
【請求項２】
熱可塑性樹脂射出成形オーバーモールディングプロセスに用いる物品の光硬化性プライマー組成物であって、（メタ）アクリレートモノマー成分；
光開始剤成分；および
（ａ）（ｉ）１２０，０００Ｍｗ未満の分子量を有するポリビニルブチラール成分または（ａ）（ｉｉ）アクリロニトリル−ブタジエン−スチレンコポリマーと、（ｂ）任意選択で、１００から３００ｎｍの範囲内の平均径を有するコアシェルゴムとを含む、ゴム成分
を含む、光硬化性プライマー組成物。
【請求項３】
（メタ）アクリレートモノマー成分が、Ｎ，Ｎ−ジメチルアクリルアミド、フェノキシエチル（メタ）アクリレート、テトラヒドロフルフリル（メタ）アクリレート、シクロヘキシル（メタ）アクリレート、イソボルニル（メタ）アクリレート、ブチル（メタ）アクリレート、ヒドロキシエチル（メタ）アクリレート、およびヒドロキシプロピル（メタ）アクリレートの１種以上から選択される、請求項１または２に記載の組成物。
【請求項４】
（メタ）アクリレートモノマー成分が、４０から８０重量パーセントの量で存在する、請求項１〜３のいずれか１項に記載の組成物。
【請求項５】
光開始剤成分が、２，４，６トリメチルベンゾイルジホスフィンオキシド、１−ヒドロキシ−シクロヘキシル−フェニルケトンを含むまたは含まない２，４，６トリメチルベンゾイルジホスフィンオキシド、２−ヒドロキシ−２−メチル−１−フェニル−プロパン−１−オン、２−ヒドロキシ−１−［４−（２−ヒドロキシエトキシ）フェニル］−２−メチル−１−プロパノン、アセトフェノンおよび置換アセトフェノン、ベンゾインおよびそのアルキルエステル、キサントンおよび置換キサントン、ジエトキシ−アセトフェノン、ベンゾインメチルエーテル、ベンゾインエチルエーテル、ベンゾインイソプロピルエーテル、ジエトキシキサントン、クロロ−チオキサントン、Ｎ−メチルジエタノール−アミン−ベンゾフェノン、１−ベンゾイルシクロヘキサノール、２−ベンジル−２−（ジメチルアミノ）−１−［４−（４−モルホリニル）フェニル］−１−ブタノン；アミノケトン、ベンジルジメチル−ケタール、ビスアシルホスフィンオキシド、メタロセンならびにベンゾフェノンから選択される、請求項１〜４のいずれか１項に記載の組成物。
【請求項６】
光開始剤成分が、１から５重量パーセントの量で存在する、請求項１〜５のいずれか１項に記載の組成物。
【請求項７】
コアシェルゴムが、スチレン−ブタジエンゴムから構成されるコアと、ポリアクリレートから構成されるシェルとを有する、請求項１〜６のいずれか１項に記載の組成物。
【請求項８】
ゴム成分が１５から３５重量パーセントの量で存在する、請求項１〜７のいずれか１項に記載の組成物。
【請求項９】
（メタ）アクリレートモノマー成分；
光開始剤成分；
（ａ）（ｉ）１２０，０００Ｍｗ未満の分子量を有するポリビニルブチラール成分または（ａ）（ｉｉ）アクリロニトリル−ブタジエン−スチレンコポリマーと、（ｂ）任意選択で、１００から３００ｎｍの範囲内の平均径を有するコアシェルゴムとを含む、ゴム成分；
シアン酸エステル成分および
アミノ化ジフェニルスルホン
を含む組成物。
【請求項１０】
シアン酸エステル成分が、ビスフェノールＥジシアン酸エステル、ビスフェノールＦジシアン酸エステル、ジシクロペンタンジオールジシアン酸エステル、１，１’−ビス（４−シアナトフェニル）エタン）、ビスフェノールＡシアン酸エステル樹脂、ヘキサフルオロビスフェノールＡシアン酸エステル樹脂、テトラメチルビスフェノールＦシアン酸エステル樹脂、ビスフェノールＣシアン酸エステル樹脂、ビスフェノールＭシアン酸エステル樹脂、フェノールノボラックシアン酸エステル樹脂およびジシクロペンタジエニル−ビスフェノールシアン酸エステル樹脂の１種以上から選択される、請求項９に記載の組成物。
【請求項１１】
シアン酸エステル成分が１から２０重量パーセントの量で存在する、請求項９または１０に記載の組成物。
【請求項１２】
アミノ化ジフェニルスルホンが０．２５から５重量パーセントの量で存在する、請求項９〜１１のいずれか１項に記載の組成物。
【請求項１３】
（メタ）アクリレートモノマー成分が２０から８０重量パーセントの量で存在し；光開始剤成分が１から５重量パーセントの量で存在し；ゴム成分が１５から３５重量パーセントの量で存在し；シアン酸エステル成分が１から１０重量パーセントの量で存在する、請求項９〜１２のいずれか１項に記載の組成物。
【請求項１４】
請求項１、２または９に記載の組成物の熱可塑性樹脂射出成形オーバーモールディングプロセスに用いる物品の光硬化性プライマー組成物としての使用。
【請求項１５】
組成物が、シアン酸エステル成分およびアミノ化ジフェニルスルホンの１種以上をさらに含む、請求項１４（ただし、請求項１および２を引用する部分に限る）に記載の使用。
【請求項１６】
（ａ）少なくともその表面に、Ｂステージ化型の請求項１、２または９に記載の組成物が層としてコーティングされた物品；および
（ｂ）Ｂステージ化型の組成物に接触した熱可塑性樹脂
を含む組合せ。
【請求項１７】
組成物が、シアン酸エステル成分およびアミノ化ジフェニルスルホンの１種以上をさらに含む、請求項１６（ただし、請求項１および２を引用する部分に限る）に記載の組合せ。
【請求項１８】
物品がアルミニウムから構成される、請求項１６に記載の組合せ。
【請求項１９】
物品が陽極処理アルミニウムから構成される、請求項１６に記載の組合せ。
【請求項２０】
物品の周囲に射出成形物を形成する方法であって、
（ａ）周囲に熱可塑性材料をある形状に成形しようとする物品を、射出成形用キャビティ内に配置するステップ；ならびに
（ａ）熱可塑性材料を、物品が配置された射出成形用キャビティ内に、金型内の物品の周辺に材料が流動できる温度および圧力で射出し、熱可塑性材料を固化させるのに適した温度および圧力下に金型を維持するステップ
を含み、
物品を配置する前に、物品が、請求項１、２または９に記載の組成物で下塗りされ、組成物を硬化させるのに適した電磁スペクトルの放射線に曝露される、
方法。
【請求項２１】
請求項２０に記載の方法から形成された射出成形物品。
【請求項２２】
物品がガラスから構成される、請求項２０に記載の方法。
【請求項２３】
物品がアルミニウムから構成される、請求項２０に記載の方法。
【請求項２４】
物品が陽極処理アルミニウムから構成される、請求項２０に記載の方法。
【発明の詳細な説明】
【技術分野】
【０００１】
射出成形用途用のプライマー組成物として使用するための、例えば電磁スペクトルの放射線への曝露などによって硬化可能な組成物を提供する。
【背景技術】
【０００２】
現在、数多くの市場で製造プロセスを効率化しようとする動きがあるが、特に携帯型家庭用電化製品に関してそうした動きがある。この目的を達成するために、オーバーモールディングプロセスと呼ばれるプロセスにおいて、時間がかかることが多く経費がかさむこともある、プラスチック部品を従来の接着剤で金属製フレームおよびガラスディスプレイに接合するプロセスを排除することが望ましいと考えられる。
【０００３】
当業者は、そのようなオーバーモールディングアセンブリプロセスのために、水性接着剤、溶剤を適用した接着剤、および／または二液型接着剤の使用を通して、結合層コーティングの提供が試みられてきた。これらの手法はそれぞれ批判を浴びてきた。
【０００４】
例えば、水性接着剤および溶剤を適用した接着剤は、ほとんど短い時間、空気に曝露したときに薄膜を形成する性質があるために、多くの応用技法に支障を来すことが多い。加えて、水または溶剤担体を除去するために、延々と続く乾燥プロセス（それらは複雑であるおよび／または経費がかさむ場合がある）を使用することが必要である。二液型接着剤は使用前に混合することが必要であり、通常、延々と続く硬化プロセスを経るが、それは経費のかさむ加熱ステップを伴うことも多い。
【０００５】
これらのタイプの接着剤技術を使用する別の欠点は、オーバーモールディング前の部品上での可使時間（ｏｎ−ｐａｒｔ  ｗｏｒｋｌｉｆｅ）が短く、そのために主たるオーバーモールディングアセンブリプロセスから切り離したオフラインプロセスには向かないことである。言い換えれば、オーバーモールディングアセンブリプロセスで使用する前に、オーバーモールドしようとする部品にこれらの従来の接着剤を用いてＢステージプロセスを行うことは非現実的となる。
【発明の概要】
【発明が解決しようとする課題】
【０００６】
したがって、オーバーモールディングアセンブリプロセスで使用するための、担体を含まず、長いおよび／または経費のかさむ加工時間を必要とせず、部品上での可使時間が改善されたプライマー組成物に対する要求があり、それは市場で話題を呼ぶと考えられる。
【課題を解決するための手段】
【０００７】
その要求がここで満たされた。
【０００８】
本明細書において一態様で提供されるのは、
（メタ）アクリレートモノマー成分；
光開始剤成分；および
（ａ）（ｉ）約１２０，０００Ｍｗ未満の分子量を有するポリビニルブチラール成分または（ａ）（ｉｉ）アクリロニトリル−ブタジエン−スチレンコポリマーと、（ｂ）任意選択で、約１００から約３００ｎｍの範囲内の平均径を有するコアシェルゴムとを含む、ゴム成分
を含む、光硬化性プライマー組成物である。
【０００９】
別の態様では、
（メタ）アクリレートモノマー成分；
光開始剤成分；
（ａ）（ｉ）約１２０，０００Ｍｗ未満の分子量を有するポリビニルブチラール成分または（ａ）（ｉｉ）アクリロニトリル−ブタジエン−スチレンコポリマーと、（ｂ）任意選択で、約１００から約３００ｎｍの範囲内の平均径を有するコアシェルゴムとを含む、ゴム成分；および
シアン酸エステル成分
を含む組成物が提供される。
【００１０】
さらに別の態様では、
（メタ）アクリレートモノマー成分；
光開始剤成分；
（ａ）（ｉ）約１２０，０００Ｍｗ未満の分子量を有するポリビニルブチラール成分または（ａ）（ｉｉ）アクリロニトリル−ブタジエン−スチレンコポリマーと、（ｂ）任意選択で、約１００から約３００ｎｍの範囲内の平均径を有するコアシェルゴムとを含む、ゴム成分；および
芳香族アミン成分、例えばアミノ化ジフェニルスルホン成分
を含む組成物が提供される。
【００１１】
さらにまた別の態様では、
（メタ）アクリレートモノマー成分；
光開始剤成分；
（ａ）（ｉ）約１２０，０００Ｍｗ未満の分子量を有するポリビニルブチラール成分または（ａ）（ｉｉ）アクリロニトリル−ブタジエン−スチレンコポリマーと、（ｂ）任意選択で、約１００から約３００ｎｍの範囲内の平均径を有するコアシェルゴムとを含む、ゴム成分；
シアン酸エステル成分；および
アミン成分、例えば、アミノ化ジフェニルスルホン成分のような芳香族アミン成分、またはジアミノジシクロヘキシルメタンのような脂環式ジアミン成分
を含む組成物が提供される。
【００１２】
さらなる態様では、
前述の態様の何れかの組成物；および
熱可塑性樹脂
を含む組合せが提供される。
【００１３】
またさらなる態様では、
少なくともその表面に、Ｂステージ化型の前述の態様の何れかの組成物が層としてコーティングされた物品；および
Ｂステージ化型の組成物に接触した熱可塑性樹脂
を含む組合せが提供される。
【００１４】
追加的な態様では、物品の周囲に射出成形物を形成する方法であって、
周囲に熱可塑性材料をある形状に成形しようとする物品を、射出成形用キャビティ内に配置するステップ；ならびに
熱可塑性材料を、物品が配置された射出成形用キャビティ内に、金型内の物品の周辺に該材料が流動できる温度および圧力で射出し、熱可塑性材料を固化させるのに適した温度および圧力下に金型を維持するステップ
を含み、
物品を配置する前に、物品が、前述の態様の何れかの組成物で下塗りされ、組成物を硬化させるのに適した電磁スペクトルの放射線に曝露される、
方法が提供される。
【図面の簡単な説明】
【００１５】
【図１】構成部品層にその接合部分としてオーバーモールディングを使用することができる、携帯型家庭用電化製品のディスプレイデバイスの種々の構成部品層の分解組立図を表す図である。
【発明を実施するための形態】
【００１６】
上で述べた通りに、本明細書では概して本発明の幾つかの態様が提供される。より具体的には、それらは以下に示すものである。
【００１７】
一態様では、
（ａ）（メタ）アクリレートモノマー成分；
（ｂ）光開始剤成分；および
（ｃ）（ａ）（ｉ）約１２０，０００Ｍｗ未満の分子量を有するポリビニルブチラール成分または（ａ）（ｉｉ）アクリロニトリル−ブタジエン−スチレンコポリマーと、（ｂ）任意選択で、約１００から約３００ｎｍの範囲内の平均径を有するコアシェルゴムとを含む、ゴム成分
を含む、光硬化性プライマー組成物である。
【００１８】
別の態様では、
（ａ）（メタ）アクリレートモノマー成分；
（ｂ）光開始剤成分；
（ｃ）（ａ）（ｉ）約１２０，０００Ｍｗ未満の分子量を有するポリビニルブチラール成分または（ａ）（ｉｉ）アクリロニトリル−ブタジエン−スチレンコポリマーと、（ｂ）任意選択で、約１００から約３００ｎｍの範囲内の平均径を有するコアシェルゴムとを含む、ゴム成分；および
（ｄ）シアン酸エステル成分
を含む組成物が提供される。
【００１９】
さらに別の態様では、
（ａ）（メタ）アクリレートモノマー成分；
（ｂ）光開始剤成分；
（ｃ）（ａ）（ｉ）約１２０，０００Ｍｗ未満の分子量を有するポリビニルブチラール成分または（ａ）（ｉｉ）アクリロニトリル−ブタジエン−スチレンコポリマーと、（ｂ）任意選択で、約１００から約３００ｎｍの範囲内の平均径を有するコアシェルゴムとを含む、ゴム成分；および
（ｄ）アミン成分、例えば、アミノ化ジフェニルスルホン成分のような芳香族アミン成分、またはジアミノジシクロヘキシルメタンのような脂環式ジアミン成分
を含む組成物が提供される。
【００２０】
さらにまた別の態様では、
（ａ）（メタ）アクリレートモノマー成分；
（ｂ）光開始剤成分；
（ｃ）（ａ）（ｉ）約１２０，０００Ｍｗ未満の分子量を有するポリビニルブチラール成分または（ａ）（ｉｉ）アクリロニトリル−ブタジエン−スチレンコポリマーと、（ｂ）任意選択で、約１００から約３００ｎｍの範囲内の平均径を有するコアシェルゴムとを含む、ゴム成分；
（ｄ）シアン酸エステル成分；および
（ｅ）アミン成分、例えば、アミノ化ジフェニルスルホン成分のような芳香族アミン成分、またはジアミノジシクロヘキシルメタンのような脂環式ジアミン成分
を含む組成物が提供される。
【００２１】
さらなる態様では、
前述の態様の何れかの組成物；および
熱可塑性樹脂、例えば、ガラス繊維を含むまたは含まない、ポリカーボネート、ポリカーボネート／アクリロニトリル−ブタジエン−スチレンまたはポリアミド
を含む組合せが提供される。
【００２２】
またさらなる態様では、
（ａ）少なくともその表面に、Ｂステージ化型の前述の態様の何れかの組成物が層としてコーティングされた物品；および
（ｂ）Ｂステージ化型の組成物に接触した熱可塑性樹脂
を含む組合せが提供される。
【００２３】
追加的な態様では、物品の周囲に射出成形物を形成する方法であって、
周囲に熱可塑性材料をある形状に成形しようとする物品を、射出成形用キャビティ内に配置するステップ；ならびに
熱可塑性材料を、物品が配置された射出成形用キャビティ内に、金型内の物品の周辺に材料が流動できる温度および圧力で射出し、熱可塑性材料を固化させるのに適した温度および圧力下に金型を維持するステップ
を含み、
物品を配置する前に、物品が、前述の態様の何れかの組成物で下塗りされ、組成物を硬化させるのに適した電磁スペクトルの放射線に曝露される、
方法が提供される。
【００２４】
これらの態様すべてに共通しているのは（メタ）アクリレート成分である。（メタ）アクリレートは、Ｈ２Ｃ＝ＣＧＣＯ２Ｒ１（式中、Ｇは、水素または１から約４個の炭素原子を有するアルキル基であってもよく、Ｒ１は、１から約１６個の炭素原子を有する、アルキル、シクロアルキル、アルケニル、シクロアルケニル、アルカリル、アラルキルまたはアリール基から選択されてもよく、これらのうちの何れも、場合によって、シラン、ケイ素、酸素、ハロゲン、カルボニル、ヒドロキシル、エステル、カルボン酸、尿素、ウレタン、カーボネート、アミン、アミド、硫黄、スルホネート、スルホンなどによって任意選択で置換されていても割り込まれていてもよい）によって表されるものなどの、多種多様の材料の１種以上から選択されてもよい。例として、Ｎ，Ｎ−ジメチルアクリルアミド、フェノキシエチル（メタ）アクリレート、テトラヒドロフリラル（ｔｅｔｒａｈｙｄｒｏｆｕｒｙｒａｌ）（メタ）アクリレート、シクロヘキシル（メタ）アクリレート、イソボルニル（メタ）アクリレート、ブチル（メタ）アクリレート、ヒドロキシエチル（メタ）アクリレート、およびヒドロキシプロピル（メタ）アクリレートが挙げられる。
【００２５】
本明細書での使用に適切な追加的な（メタ）アクリレートモノマーとして、多官能性（メタ）アクリレートモノマー、例えば、二または三官能性（メタ）アクリレート、例えば、ポリエチレングリコールジ（メタ）アクリレート、テトラヒドロフラン（メタ）アクリレートおよびジ（メタ）アクリレート、ヒドロキシプロピル（メタ）アクリレート（「ＨＰＭＡ」）、ヘキサンジオールジ（メタ）アクリレート、トリメチロールプロパントリ（メタ）アクリレート（「ＴＭＰＴＭＡ」）、ジエチレングリコールジメタクリレート、トリエチレングリコールジメタクリレート（「ＴＲＩＥＧＭＡ」）、テトラエチレングリコールジメタクリレート、ジプロピレングリコールジメタクリレート、ジ（ペンタメチレングリコール）ジメタクリレート、テトラエチレンジグリコールジアクリレート、ジクリセロールテトラメタクリレート、テトラメチレンジメタクリレート、エチレンジメタクリレート、ネオペンチルグリコールジアクリレート、トリメチロールプロパントリアクリレート、ならびにビスフェノールＡモノおよびジ（メタ）アクリレート、例えばエトキシル化ビスフェノールＡ（メタ）アクリレート（「ＥＢＩＰＭＡ」）、ならびにビスフェノールＦモノおよびジ（メタ）アクリレート、例えばエトキシル化ビスフェノールＦ（メタ）アクリレートが挙げられるが、これらに限定されない。
【００２６】
本明細書で使用されてもよい、さらに別の（メタ）アクリレートモノマーとして、シリコーン（メタ）アクリレート部分（「ＳｉＭＡ」）、例えば米国特許第５，６０５，９９９号（Ｃｈｕ）（この特許の開示内容は、参照により本明細書に明示的に組込まれる）において教示および特許請求されているものが挙げられる。
【００２７】
当然のことながら、これらの（メタ）アクリレートモノマーの組合せも使用してもよい。しかし望ましくは、（メタ）アクリレートモノマー成分は、Ｎ，Ｎ−ジメチルアクリルアミド、フェノキシエチル（メタ）アクリレート、テトラヒドロフリラル（メタ）アクリレート、シクロヘキシル（メタ）アクリレート、イソボルニル（メタ）アクリレート、ブチル（メタ）アクリレート、ヒドロキシエチル（メタ）アクリレート、およびヒドロキシプロピル（メタ）アクリレートの１種以上から選択される。
【００２８】
（メタ）アクリレート成分は、総重量に基づいて約１０から約９０重量パーセント、例えば約４０から約８０重量パーセントを構成するべきである。
【００２９】
光開始剤は、電磁スペクトルの紫外領域、電磁スペクトルの可視領域、またはその両方の放射によって作動する光開始剤の１種以上の開始剤から選択されてもよい。
【００３０】
光開始剤は、ベンゾフェノン、または例えばα−ヒドロキシケトンなどの置換ベンゾフェノンであってもよい。１つの特に適切なα−ヒドロキシケトンは、１−ヒドロキシ−シクロヘキシル−フェニル−ケトン（ＩＲＧＡＣＵＲＥ  １８４としてＣｉｂａ  Ｓｐｅｃｉａｌｔｙ  Ｃｈｅｍｉｃａｌｓ，Ｉｎｃ．から市販されている）である。他の適切なα−ヒドロキシケトンおよびそれらのブレンドとして、２−ヒドロキシ−２−メチル−１−フェニル−プロパン−１−オン（ＤＡＲＯＣＵＲ  １１７３）；２−ヒドロキシ−１−［４−（２−ヒドロキシエトキシ）フェニル］−２−メチル−１−プロパノン（ＩＲＧＡＣＵＲＥ  ２９５９）；ならびにブレンド、例えば、ＩＲＧＡＣＵＲＥ  １０００およびＩＲＧＡＣＵＲＥ  ５００（すべてＣｉｂａ  Ｓｐｅｃｉａｌｔｙ  Ｃｈｅｍｉｃａｌｓ，Ｉｎｃ．から市販されている）が挙げられる。他の適切なＵＶ光開始剤として、アセトフェノンおよび置換アセトフェノン；ベンゾインおよびそのアルキルエステル；キサントンおよび置換キサントン；ジエトキシ−アセトフェノン；ベンゾインメチルエーテル；ベンゾインエチルエーテル；ベンゾインイソプロピルエーテル；ジエトキシキサントン；クロロ−チオキサントン；Ｎ−メチルジエタノール−アミン−ベンゾフェノン；１−ベンゾイルシクロヘキサノール；２−ベンジル−２−（ジメチルアミノ）−１−［４−（４−モルホリニル）フェニル］−１−ブタノン；アミノケトン、例えば、ＩＲＧＡＣＵＲＥ  ９０７、ＩＲＧＡＣＵＲＥ  ３６９およびＩＲＧＡＣＵＲＥ  １３００（すべてＣｉｂａ  Ｓｐｅｃｉａｌｔｙ  Ｃｈｅｍｉｃａｌｓ，Ｉｎｃ．から市販されている）；ベンジルジメチル−ケタール、例えばＩＲＧＡＣＵＲＥ  ６５１（Ｃｉｂａ  Ｓｐｅｃｉａｌｔｙ  Ｃｈｅｍｉｃａｌｓ，Ｉｎｃ．から市販されている）；ＢＡＰＯ（ビスアシルホスフィンオキシド）およびそのブレンド、例えば、ＩＲＧＡＣＵＲＥ  ８１９、ＩＲＧＡＣＵＲＥ  １７００、ＩＲＧＡＣＵＲＥ  １８００、ＩＲＧＡＣＵＲＥ  １８５０、およびＤＡＲＯＣＵＲ  ４２６５（すべてＣｉｂａ  Ｓｐｅｃｉａｌｔｙ  Ｃｈｅｍｉｃａｌｓ，Ｉｎｃ．から市販されている）；１−ヒドロキシ−シクロヘキシル−フェニルケトンを含むまたは含まない２，４，６トリメチルベンゾイルジホスフィンオキシド、メタロセン、例えば、ＩＲＧＡＣＵＲＥ  ７８４およびＩＲＧＡＣＵＲＥ  ２６１（両方ともＣｉｂａ  Ｓｐｅｃｉａｌｔｙ  Ｃｈｅｍｉｃａｌｓ，Ｉｎｃ．から市販されている）；ベンゾフェノン、例えばＤＡＲＯＣＵＲ  ＢＰ（Ｃｉｂａ  Ｓｐｅｃｉａｌｔｙ  Ｃｈｅｍｉｃａｌｓ，Ｉｎｃ．から市販されている）；ならびにそれらの混合物が挙げられる。
【００３１】
米国特許第５，３９９，７７０号は、そのような光開始剤として機能するある種の化合物を開示し、特許請求している。よって、’７７０の特許の開示内容は、参照によりその全体が本明細書に明示的に組込まれる。’７７０の特許に採用されている特に望ましい光開始剤は、Ｃｉｂａ  Ｓｐｅｃｉａｌｔｙ  ＣｈｅｍｉｃａｌｓからＩＲＧＡＣＵＲＥ  ８１９という商標名で市販されている。ＩＲＧＡＣＵＲＥ  ８１９は、ビス（２，４，６−トリメチルベンゾイル）フェニルホスフィンオキシドである。
【００３２】
カンファーキノンペルオキシエステル開始剤；９−フルオレンカルボン酸ペルオキシエステル；ｄｌ−カンファーキノン；ＩＲＧＡＣＵＲＥ  ７８４ＤＣ（置換チタノセンに基づく光開始剤）；色素および電子供与体を含む二成分開始剤；色素、電子供与体および酸化剤を含む三成分開始剤；ならびにそれらの組合せも使用してもよい。これらの可視光光開始剤をビスアシルホスフィンオキシド光開始剤とともに使用して、所望の効果を得てもよい。
【００３３】
二成分開始剤に関して、適切な色素として、カンファーキノン、５，７−ジヨード−３−ブトキシ−６−フルオロン、ローズベンガル、リボフラビン、エオシンＹ、ベンジル、フルオロン色素、ベンジル誘導体、ケトクマリン、アクリジン色素、ベンゾフラビンおよびそれらの組合せが挙げられるが、これらに限定されず、適切な電子供与体として、メチルジエタノールアミン、ジメチル−ｐ−トルイジン、Ｎ，Ｎ−ジメチルアミノエチルメタクリレート、４−（ジメチルアミノ）安息香酸エチルおよびそれらの組合せが挙げられるが、これらに限定されない。
【００３４】
三成分開始剤に関しては、上で述べた二成分に加えて、第三の成分として適切な酸化剤として、ビス（トリクロロメチル）トリアジン、オニウム塩およびそれらの組合せが挙げられるがこれらに限定されない。オニウム塩の例として、スルホニウム塩およびヨードニウム塩が挙げられる。
【００３５】
他の適切な可視光開始剤系として、以下の特許または出願公開（これらはそれぞれ参照によりその全体が本明細書に組込まれる）のそれぞれに開示されているものが挙げられる。米国特許第４，５０５，７９３号（これは本明細書に参照により組込まれる）は、３−ケト−置換クマリン化合物と活性なハロゲノ化合物との組合せを含む光重合開始剤を開示している。幾つもの例示的な化合物が開示されている。そのような光重合開始剤は、約１８０ｎｍから６００ｎｍの間の範囲の波長を有する光への曝露によって硬化する。米国特許第４，２５８，１２３号（これは本明細書に参照により組込まれる）は、活性光線を照射するとフリーラジカルを発生する開始剤成分を含む感光性樹脂組成物を開示している。そのような成分として、そこにさらに詳しく記載されている通りの種々のトリアジン化合物が挙げられる。
【００３６】
欧州特許出願公開第０３６９６４５Ａ１号は三成分光開始剤系を開示しており、それは、トリハロメチル置換−ｓ−トリアジン、約３００〜１０００ｎｍの範囲内の放射線を吸収することができる増感化合物および電子供与体を含む。例示的な増感化合物が開示されており、それらとして、ケトン；クマリン色素；キサンテン色素；３Ｈ−キサンテン−３−オン色素；アクリジン色素；チアゾール色素；チアジン色素；オキサジン色素；アジン色素；アミノケトン色素；メタンおよびポリメチン色素；ポルフィリン；芳香族多環式炭化水素；ｐ−置換アミノスチリルケトン化合物；アミノトリアリールメタン；メロシアニン；スクアリリウム色素；ならびにピリジニウム色素が挙げられる。例示的な供与体も開示されており、それらとして、アミン；アミド；エーテル；尿素；フェロセン；スルフィン酸およびそれらの塩；フェロシアニドの塩；アスコルビン酸およびその塩；ジチオカルバミン酸およびその塩；キサントゲン酸の塩；エチレンジアミン四酢酸の塩；ならびにテトラフェニルボロン酸の塩が挙げられる。そのような開始剤は、ＵＶ光と可視光の両方に感受性がある。
【００３７】
欧州特許出願公開第０５６３９２５Ａ１号は、約２５０〜１０００ｎｍの範囲内の放射線を吸収することができる増感化合物および２−アリール−４，６−ビス（トリクロロメチル）−１，３，５−トリアジンを含む光重合開始剤を開示している。開示されている例示的な増感化合物として、色素、例えば、シアニン、メロシアニン、クマリン、ケトクマリン、（チオ）キサンテン、アクリジン、チアゾール、チアジン、オキサジン、アジン、アミノケトン、スクアリリウム、ピリジニウム、（チア）ピリリウム、ポルフィリン、トリアリールメタン、（ポリ）メタン、アミノスチリル化合物および芳香族多環式炭化水素が挙げられる。これらの光重合開始剤は、ＵＶ光と可視光の両方に感受性がある。
【００３８】
米国特許第５，３９５，８６２号（これは参照により本明細書に明示的に組込まれる）は、フルオロン光開始剤を開示しており、これは可視光に感受性がある。そのようなフルオロン開始剤系は共開始剤も含み、これは励起したフルオロン種から電子を受け取ることができる。例示的な共開始剤が開示されており、それらとして、オニウム塩、ニトロハロメタンおよびジアゾスルホンが挙げられる。米国特許第５，４５１，３４３号（これは参照により本明細書に組込まれる）は、３５０ｎｍより大きい波長の光を吸収する開始剤としてフルオロンおよびピロニン−Ｙ誘導体を開示している。米国特許第５，５４５，６７６号（これは参照により本明細書に組込まれる）は、ＵＶ光または可視光の下で硬化する、三成分光開始剤系を開示している。三成分系は、アリールヨードニウム塩、増感化合物および電子供与体を含む。例示的なヨードニウム塩として、ジフェニルヨードニウム塩が挙げられる。
【００３９】
２，４，６トリメチルベンゾイルジホスフィンオキシドおよび１−ヒドロシクロヘキシル−フェニルケトンは、組成物での使用に特に望ましい２つの光重合開始剤である。
【００４０】
光開始剤成分は、約１から約５重量パーセントの量で存在するべきである。
【００４１】
ゴム成分は、１００から約３００ｎｍの範囲内の平均径を有するコアシェルゴムと、約１２０，０００Ｍｗ未満、例えば約４０，０００から約７０，０００Ｍｗの範囲内の分子量を有するポリビニルブチラール成分との組合せを含む。
【００４２】
ゴム成分は、約１５から約３５重量パーセント、例えば約２０から約３０重量パーセントの量で存在するべきである。
【００４３】
コアシェルゴムは、望ましくは、スチレン−ブタジエンゴムから構成されるコアと、ポリアクリレートから構成されるシェルとを有する。コアシェルゴムには多くの商業的供給元が存在するが、その中でもこの技術に関して最たるものはＫａｎｅｋａ  Ｎｏｒｔｈ  Ａｍｅｒｉｃａ  ＬＬＣ（ヒューストン、ＴＸ）であり、そこではそのようなゴムを、Ｋａｎｅ  Ａｃｅ  ＭＸなど、Ｋａｎｅ  Ａｃｅという商標名で供給している。Ｋａｎｅ  Ａｃｅという商標で製品提供されるものの中でも特に望ましいものは、（メタ）アクリレート担体中に分散したものである。そのような一つの例はＫａｎｅ  Ａｃｅ  ＭＸ  ９２０であり、それは、製造業者の報告によれば、フェノキシエチルアクリレートを担体として使用しており、分散体中に約１５重量パーセントの量で存在するコアシェルゴムを有している。
【００４４】
ゴム成分のうちコアシェルゴム部分が使用されるとき、それはポリビニルブチラールまたはアクリロニトリル−ブタジエン−スチレン成分に対して、最大約５０重量パーセントの量で存在するべきである。
【００４５】
ある態様では、シアン酸エステル成分も組成物中に存在する。シアン酸エステル成分の代表的な例として、ビスフェノールＡジシアン酸エステル（およびそのフッ素化類似体）、フェノールノボラックポリシアン酸エステル、ビスフェノールＥジシアン酸エステル、ビスフェノールＦジシアン酸エステル、ジシクロペンタジエンジオールジシアン酸エステル、１，３−ジシアナトベンゼン、１，４−ジシアナトベンゼン、１，３，５−トリシアナトベンゼン、１，３−、１，４−、１，６−、１，８−、２，６−または２，７−ジシアナトナフタレン、１，３，６−トリシアナトナフタレン、４，４’−ジシアナト−ビフェニル、ビス（４−シアナトフェニル）メタンおよび３，３’，５，５’−テトラメチル，ビス（４−シアナトフェニル）メタン、２，２−ビス（３，５−ジクロロ−４−シアナトフェニル）プロパン、２，２−ビス（３，５−ジブロモ−４−ジシアナトフェニル）プロパン、ビス（４−シアナトフェニル）エーテル、ビス（４−シアナトフェニル）スルフィド、２，２−ビス（４−シアナトフェニル）プロパン、トリス（４−シアナトフェニル）−ホスファイト、トリス（４−シアナトフェニル）ホスフェート、ビス（３−クロロ−４−シアナトフェニル）メタン、シアノ化ノボラック、１，３−ビス［４−シアナトフェニル−１−（メチルエチリデン）］ベンゼンならびにシアノ化ビスフェノール末端のポリカーボネートまたは他の熱可塑性オリゴマーの１種以上が挙げられる。
【００４６】
本明細書での使用に適切なシアン酸エステルは、幾つもの供給元から市販されている。例えば、ビスフェノールＥシアン酸エステル樹脂（すなわち１，１’−ビス（４−シアナトフェニル）エタン）は、ＨｕｎｔｓｍａｎからＡｒｏＣｙ  Ｌ−１０という商標名で市販されている。ビスフェノールＡシアン酸エステル樹脂、ヘキサフルオロビスフェノールＡシアン酸エステル樹脂およびテトラメチルビスフェノールＦシアン酸エステル樹脂［すなわちビス（４−シアナト−３，５−ジメチルフェニル）メタン］も、ＨｕｎｔｓｍａｎからそれぞれＡｒｏＣｙ  Ｂ−１０、ＡｒｏＣｙ  Ｆ−１０およびＡｒｏＣｙ  Ｍ−１０という商標名で市販されている。ビスフェノールＣシアン酸エステル樹脂、ビスフェノールＭシアン酸エステル樹脂、フェノールノボラックシアン酸エステル樹脂およびジシクロペンタジエニル−ビスフェノールシアン酸エステル樹脂（すなわちシアノ化フェノール−ジシクロペンタジエン付加体）は、ＨｕｎｔｓｍａｎからＡｒｏＣｙ  ＲＤ９８−２２８、ＡｒｏＣｙ  ＸＵ−３６６、ＡｒｏＣｙ  ＸＵ−３７１およびＸＵ−７１７８７．０２Ｌという商標名で市販されている。
【００４７】
シアン酸エステル成分が使用されるとき、それは約１から約２０重量パーセントの量で存在するべきである。
【００４８】
ある態様では、アミン成分も組成物中に存在する。アミン成分は、芳香族アミン成分でも脂環式ジアミン成分でもよい。芳香族アミン成分の例は、アミノ化ジフェニルスルホン、例えば、３，３’ジアミノジフェニルスルホン、４，４’ジアミノジフェニルスルホン、３，３’ジアミノジフェニルエーテル、４，４’ジアミノジフェニルエーテル、ジアミノジフェニルメタン、フェニレンジアミン、ジアミノジフェニルスルフィド、およびジアミノジフェニルオキシドである。
【００４９】
芳香族アミン成分の代わりにまたはそれに加えて、脂環式ジアミン成分を使用してもよい。そのような成分の例は、ジアミノジシクロヘキシルメタンである。
【００５０】
アミン成分が使用されるとき、それは約０．２５から約５重量パーセントの量で存在するべきである。
【００５１】
特に望ましい態様では、組成物は、約２０から約８０重量パーセントの量で存在する（メタ）アクリレートモノマー成分（例えば、Ｎ，Ｎ−ジメチルアクリルアミド、フェノキシエチルアクリレートおよびテトラヒドロフルフラールアクリレートの１種以上）；約１から約５重量パーセントの量で存在する光開始剤成分（例えば、２，４，６トリメチルベンゾイルジホスフィンオキシドおよび１−ヒドロシクロヘキシル−フェニルケトンの１種以上）；および１５から約３５重量パーセントの量で存在するゴム成分（例えば、（ａ）（ｉ）約１２０，０００Ｍｗ未満の分子量を有するポリビニルブチラール成分または（ａ）（ｉｉ）アクリロニトリル−ブタジエン−スチレンコポリマー、および（ｂ）任意選択で、約１００から約３００ｎｍの範囲内の平均径を有するコアシェルゴムを含む、ゴム成分）を含む。
【００５２】
使用されるとき、シアン酸エステル成分（例えば、Ｈｕｎｔｓｍａｎ  Ａｄｖａｎｃｅｄ  Ｍａｔｅｒｉａｌｓから市販されているＡｒｏＣｙ  ＸＵ  ３６６）は約１から約２０重量パーセントの量で存在し、アミノ化ジフェニルスルホン成分（例えば、３，３’ジアミノジフェニルスルホン）は約０．２５から約５重量パーセントの量で存在する。
【００５３】
本発明の組成物は、オーバーモールディングプロセスにかけようとする物品のプライマーとして使用することができ、そのプロセスにおいては物品の周囲に射出成形物が形成されることとなる。物品は、種々の基材から構成されていてもよいが、ガラスおよびアルミニウムは好ましい選択肢であり、陽極処理アルミニウムは特に望ましい選択肢である。他の金属、例えば、マグネシウムおよび酸化マグネシウムも、基材を構成することができる金属の選択肢であり得る。
【００５４】
本発明の組成物は、オーバーモールドしようとする物品に塗布し、次いで物品の表面の少なくとも一部分に組成物を固定するために電磁スペクトルの放射線に曝露することができる。
【００５５】
組成物は、幾つかの方式、例えば、吹付け、スクリーン印刷、接触転写（ｔｏｕｃｈ  ｔｒａｎｓｆｅｒ）などの何れかで物品に塗布されてもよい。塗布した後に、電磁スペクトルのエネルギー、例えばＵＶまたはＵＶ／可視放射線に曝露することによって、表面が指触乾燥状態（または半硬化乾燥）になるまで硬化させる（すなわちＢステージ化する）。
【００５６】
このようにＢステージ化すれば、プライマーでコーティングされた物品を後でオーバーモールディングプロセスに使用するために保存できるようになる。
【００５７】
その後、オーバーモールディングプロセスにおいて、プライマーでコーティングされた物品は射出成形用キャビティ内に配置され、キャビティは、高くした温度および／または圧力条件下で熱可塑性樹脂をその中に受け入れるために密閉される。
【００５８】
熱可塑性樹脂は、エンジニアリングサーモプラスチック、例えば、ガラス繊維入りポリカーボネートおよびＰＣ／ＡＢＳアロイから通常選択される。
【００５９】
熱硬化性樹脂は、エンジニアリングサーモプラスチック、例えば、ポリカーボネート、ガラス繊維入りポリカーボネート、ＩＸＥＦなどのポリアリールアミド、およびＰＣ／ＡＢＳアロイから通常選択される。熱可塑性樹脂は、最終的なアセンブリに０．５〜５秒で完全に成形するのに適切な、高くした温度および圧力で、成形用キャビティ内に射出されるべきである。金型温度自体は、通常、少なくとも最初は５０から１２０℃の範囲内である。温度、時間および圧力は、個々の熱可塑性物質に依存するとともに、金型キャビティの大きさ、外形および経路長にも依存することとなる。射出時の熱可塑性樹脂の典型的な温度は、約１８０℃から３２５℃の範囲内、例えば２６０℃となろう。例えば、ＰＢＴは２４０から２６０℃、ＰＣ−ＡＢＳは２５０から２７０℃、ＰＣおよびＰＡは２９０から３１０℃であるべきである。使用する圧力は、多くの要因、例えば、樹脂化学、充填剤の担持、樹脂温度、金型温度、部品の厚さ、および流動長によって影響を受けることとなる。しかし、通常、射出時および成形中は、５０から５０００ｐｓｉ、例えば５００ｐｓｉであるべきである。流量は、熱可塑性物質が流動しない状態に達する前に、金型キャビティ全体を充填するのに適したものでなければならない。
【００６０】
斯く記載したオーバーモールディングプロセスによって形成することができる１種以上の物品の例は、図１を参照すれば見ることができる。そこでは、斯く開示したオーバーモールディング技術から利益を受けるものとして、携帯型家庭用電化製品デバイスのアセンブリに使用される幾つかの物品を強調している。より具体的には、斯く開示したオーバーモールディング技術で４つの物品を調製することができる。すなわち、１．タッチパネルウィンドウ１１およびカバー１２、２．スピーカー２１およびカメラレンズ２２、３．カバー３１、金属製トリム３２およびサブフレーム３３、ならびに４．タッチパネル４１、プラスチックベゼル４２および金属製トリム４３である。
【実施例】
【００６１】
斯く記載した通りの組成物は、以下の表に一覧表示する構成要素を溶解に至るまで共に混合することによって調製することができる。
【００６２】
【表１】
0006478981.tif 000002
【００６３】
【表２】
0006478981.tif 000003
【００６４】
【表３】
0006478981.tif 000004
【００６５】
【表４】
0006478981.tif 000005
【００６６】
【表５】
0006478981.tif 000006
【００６７】
【表６】
0006478981.tif 000007
【００６８】
陽極処理アルミニウム基板（ＭＩＬ−Ａ−８６２５、Ｔｙｐｅ  ＩＩ、１．８から２．５ミクロンの厚さを有する）に組成物を塗工用バーによって塗布し、分光反射率によると実質的に均一に見える、厚さ約２５〜５０ミクロンの層を生成した。組成物をコーティングした基材を、次いで１００ｍＷ／ｃｍ２の強度のＵＶ放射線に約５秒間曝露して、その物品上に半硬化乾燥状態に硬化した表面を生成した。
【００６９】
プライマーでコーティングした物品を次にオーバーモールドして、成形したプラスチックとコーティングした物品の間に優れた強度を有する一体化部品を生成することができる。より具体的には、プライマーでコーティングした物品を適切な射出成形用キャビティ内に入れた。射出成形装置内でＰＣ／ＡＢＳプラスチックを固体から溶融状態への変化状態まで約２６０℃の温度で加熱し、次いで約５０〜１００ｐｓｉの射出圧力で金型内に射出した。プラスチックは、金型の容量および外形に応じて射出から数秒以内で固まって、容易に金型から外れる一体化部品が生成する。
【００７０】
引き離し強さに関する性能である、試料Ａ〜Ｃをコーティングした陽極処理アルミニウムからのピン引張力（ｐｉｎ−ｐｕｌｌ）は、それぞれ以下の通りである：６．１Ｍｐａ、７．７Ｍｐａおよび８．４Ｍｐａ。
【００７１】
引き離し強さに関する性能である、試料Ｄ〜Ｆをコーティングした陽極処理アルミニウムからのピン引張力は、それぞれ以下の通りである：＿Ｍｐａ、＿Ｍｐａおよび＿Ｍｐａ。
【００７２】
試料Ｇ〜Ｌについては、ＡＢＳをポリビニルブチラールの代わりに使用した。ＡＢＳは、密度が１．０３から１．０７ｇ／ｃｍ３、例えば１．０４から１．０５ｇ／ｃｍ３、引張り降伏応力が３３〜５０Ｍｐａ、例えば３５から４０Ｍｐａ、引張り係数が１５００から２５００Ｍｐａ、例えば１９００から２１００Ｍｐａ、およびメルトマスフローが２２０℃／１０ｋｇで２．０から２８．０ｇ／１０分、例えば、４．０から８．５ｇ／１０分であるべきである。
【００７３】
引き離し強さに関する性能である、試料Ｇ〜Ｉをコーティングした陽極処理アルミニウムからのピン引張力は、それぞれ以下の通りである：０Ｍｐａ、０．７Ｍｐａおよび２．１Ｍｐａ。
【００７４】
引き離し強さに関する性能である、試料Ｊ〜Ｌをコーティングした陽極処理アルミニウムからのピン引張力は、それぞれ以下の通りである：７．１Ｍｐａ、７．９Ｍｐａおよび８．９Ｍｐａ。
【００７５】
引き離し強さに関する性能である、試料Ｍ〜Ｏをコーティングした陽極処理アルミニウムからのピン引張力は、それぞれ以下の通りである：８．６Ｍｐａ、８．５Ｍｐａおよび８．６Ｍｐａ。
【００７６】
引き離し強さに関する性能である、試料Ｐ〜Ｒをコーティングした陽極処理アルミニウムからのピン引張力は、それぞれ以下の通りである：８．５Ｍｐａ、９．２Ｍｐａおよび４．３Ｍｐａ。
【図１】
0006478981.tif 000008